(57)【要約】【課題】型成形時に未加硫ゴムが注入ポット内で加硫され始める不都合のおそれを極力回避し、成形型に充填されてから加硫が開始されるようにして、不良率が減少されるとともに製品としての品質の安定化も図れるように改善された鉄道車両用軸ばねを提供する。【解決手段】主軸１とこれと互いに同一又はほぼ同一の軸心Ｐを有する外筒２との間に、複数のゴム層４と一以上の硬質隔壁５とを軸心Ｐと同心又はほぼ同心状態で径内外方向で交互に積層する積層ゴム構造の弾性部３が介装されて成る鉄道車両用軸ばねにおいて、ゴム層４に用いられるゴムが、これの型成形時における注入ポットの温度よりも高い臨界温度を有する加硫促進剤の配合されたものに設定されている。【選択図】図１
2011127627.tif 000002
【特許請求の範囲】
【請求項１】
主軸とこれと互いに同一又はほぼ同一の軸心を有する外筒との間に、複数のゴム層と一以上の硬質隔壁とを前記軸心と同心又はほぼ同心状態で径内外方向で交互に積層する積層ゴム構造の弾性部が介装されて成る鉄道車両用軸ばねであって、
前記ゴム層に用いられるゴムが、これの型成形時における注入ポットの温度よりも高い臨界温度を有する加硫促進剤の配合されたものに設定されている鉄道車両用軸ばね。
【請求項２】
前記臨界温度が、前記弾性部を加硫成形するための成形型の温度以下に設定されている請求項１に記載の鉄道車両用軸ばね。
【請求項３】
前記加硫促進剤がスルフェンアミド系のものである請求項１又は２に記載の鉄道車両用軸ばね。
【請求項４】
前記主軸の外周面、前記弾性部、及び前記外筒の内周面それぞれの前記軸心に沿う方向での断面視形状が互いに同じ向きに揃えられたハ字状に形成されるとともに、
前記弾性部が前記軸心に沿う方向においては前記主軸に対してその小径側に寄せて配置され、かつ、前記外筒が前記軸心に沿う方向においては前記弾性部に対してその小径側に寄せて配置されることで成るすり鉢状凹部を有する円錐積層ゴム構造に構成されている請求項１〜３の何れか一項に記載の鉄道車両用軸ばね。
【請求項５】
主軸とこれと互いに同一又はほぼ同一の軸心を有する外筒との間に、複数のゴム層と一以上の硬質隔壁とを前記軸心と同心又はほぼ同心状態で径内外方向で交互に積層する積層ゴム構造の弾性部が介装されて成る鉄道車両用軸ばねの製造方法であって、
前記主軸、前記一以上の硬質隔壁、及び前記外筒が装填された状態で流入される未加硫ゴムを成形する成形型の温度を未加硫ゴムに配合される加硫促進剤の臨界温度以上に設定し、かつ、前記成形型へ未加硫ゴムを供給する注入ポットの温度を前記臨界温度以下に設定した状態で、前記注入ポットから前記成形型へ未加硫ゴムを注入する鉄道車両用軸ばねの製造方法。
【請求項６】
前記注入ポットの温度を、前記未加硫ゴムの流動性を阻害しない程度の温度以上に設定する請求項５に記載の鉄道車両用軸ばねの製造方法。
【発明の詳細な説明】
【技術分野】
【０００１】
本発明は、主軸とこれと互いに同一又はほぼ同一の軸心を有する外筒との間に、複数のゴム層と硬質隔壁とを軸心と同心又はほぼ同心状態で径内外方向で交互に積層する積層ゴム構造の弾性部が介装されて成る鉄道車両用軸ばねに関するものである。
【背景技術】
【０００２】
この種の鉄道車両用軸ばねの従来例としては、特許文献１において開示されるように、直円筒の積層ゴム構造を採るものや、特許文献２において開示される、断面形状がハ字状を呈するように傾斜した積層ゴム構造を採るもの（所謂「コニカルストッパー」とよ呼ばれる軸ばね）が知られている。次に、鉄道車両用軸ばねの代表例とその成形型について説明する。
【０００３】
まず、鉄道車両用軸ばねＡは、図１，図２に示すように、主軸１と、主軸１と互いに同一（又はほぼ同一）の縦軸心Ｐを有する外筒２と、三層のゴム層４と二層の硬質隔壁５とを縦軸心Ｐと同心（又はほぼ同心）状態で径内外方向で交互に積層する積層ゴム構造に形成されて主軸１と外筒２との間に介装される弾性部３と、を有して構成されている。
【０００４】
主軸１は、金属製のものであって、下拡がり円錐筒状の軸上部１Ａと、上部が円筒状を呈し下部が孔付中実円形断面を呈する軸下部１Ｂと、それらの上下間に大径状に形成されるフランジ部１Ｃと有している。この主軸１の周囲に配置される内側硬質隔壁５、外側硬質隔壁５、及び外筒２は、主軸１と同様に金属製のものであって、これらの筒５，５，２は上方に行くほど径が小さくなる円錐筒状に形成されている。尚、７は肉抜き部である。
【０００５】
軸上部１Ａよりも内側硬質隔壁５がやや高い位置に、内側硬質隔壁５よりも外側硬質隔壁５がやや高い位置に、かつ、外側硬質隔壁５よりも外筒２がやや高い位置になるように縦軸心Ｐ方向に位置ズレさせた状態で配置されている。外筒２の外周部には、台車枠（図支省略）に嵌り込ませるための嵌合部６が形成されている。軸上部１Ａ、内外の硬質隔壁５，５、外筒２と、これらの間に介装される内側ゴム層４、中間ゴム層４、外側ゴム層４とは、後述する加硫接着によって一体化される。
【０００６】
そして、鉄道車両用軸ばねＡの成形型Ｋは、図３，図４に示すように、全体として有底筒状を呈する主金型８と平面視で円形の蓋型９とを備えて構成されている。主金型８は、円板状の底金具１２、円筒状の外周金具１３、円筒状の内部金具１４、外周金具１３と内部金具１４との間に介装される円筒状の中間金具１５、入れ子型１６、芯棒型１７、及び電熱装置（又はジャケット）１８等を有して構成されている。内部金具１４は主軸１の位置決め用のものであり、中間金具１５や入れ子型１６は硬質隔壁５の位置決めやゴム層４の形状設定を行うためのものである。蓋型９と注入受型１０とには、各ゴム層４用空間部ｓに未加硫ゴムを流入するための注入孔１９，２０が形成されている。
【０００７】
蓋型９には、未加硫ゴムｇを供給する注入ポットＴが載置されている。注入ポットＴは、芯棒型１７に通されて蓋型９に嵌合載置される注入受型１０と、注入受型１０に上下スライド移動可能に内嵌合され、かつ、芯棒型１７に通される注入中型１１とを備えて構成されている。注入受型１０に未加硫ゴムを必要量充填してから注入中型１１を内嵌して押し下げることにより、多数の注入孔２０から未加硫ゴムｇを下方排出することができる構造となっている。
【０００８】
さて、図３は注入ポットＴに所定量の未加硫ゴムｇが装填されており、注入受型１０に内嵌される注入中型１１の下降移動（押込み移動）が開始された途端であって、未加硫ゴムｇがゴム層用空間部ｓに注入される寸前の状態を示している。図４は、注入中型１１の下降移動によってゴム層用空間部ｓが未加硫ゴムｇで満たされた状態を示している。従来、成形型Ｋは勿論であり、注入ポットＴも加硫温度（加硫するに必要な温度）に維持されており、主金型８に注入された未加硫ゴムｇが図４に示す注入完了状態において迅速に加硫されるようにされている。これにより、ゴム成形工程に要する時間を極力短くして、鉄道車両用軸ばねＡが効率良く生産できるように設定されていた。
【０００９】
即ち、ゴム品質の安定化のために多数の注入孔１９，２０を通しての一挙に未加硫ゴムｇを注入するのであるが、それでも注入には数分の時間が掛かっていた。それにより、一部の未加硫ゴムｇが注入ポット内において加硫が開始されてしまう場合があるとか、ゴムの流動性が高いことから注入圧力があまり上がらず主金型の一部にゴムの欠損が生じる場合もあった。従って、ある程度の不良率を見込まざるを得ないとともに、品質や性能の安定化にも芳しくない面があり、鉄道車両用軸ばねやその製造方法には改善の余地が残されているものであった。
【先行技術文献】
【特許文献】
【００１０】
【特許文献１】特開２０００−２８０９０３号公報
【特許文献２】特開２００３−３４１５１１号公報
【発明の概要】
【発明が解決しようとする課題】
【００１１】
本発明の目的は、型成形時に未加硫ゴムが注入ポット内で加硫され始める不都合のおそれを極力回避し、成形型に充填されてから加硫が開始されるようにして、不良率が減少されるとともに製品としての品質の安定化も図れるように改善された鉄道車両用軸ばね、並びにその製造方法を提供する点にある。
【課題を解決するための手段】
【００１２】
請求項１に係る発明は、主軸１とこれと互いに同一又はほぼ同一の軸心Ｐを有する外筒２との間に、複数のゴム層４と一以上の硬質隔壁５とを前記軸心Ｐと同心又はほぼ同心状態で径内外方向で交互に積層する積層ゴム構造の弾性部３が介装されて成る鉄道車両用軸ばねにおいて、
前記ゴム層４に用いられるゴムｇが、これの型成形時における注入ポットＴの温度ｔよりも高い臨界温度ｒを有する加硫促進剤の配合されたものに設定されていることを特徴とするものである。
【００１３】
請求項２に係る発明は、請求項１に記載の鉄道車両用軸ばねにおいて、前記臨界温度ｒが、前記弾性部３を加硫成形するための成形型Ｋの温度ｋ以下に設定されていることを特徴とするものである。
【００１４】
請求項３に係る発明は、請求項１又は２に記載の鉄道車両用軸ばねにおいて、前記加硫促進剤がスルフェンアミド系のものであることを特徴とするものである。
【００１５】
請求項４に係る発明は、請求項１〜３の何れか一項に記載の鉄道車両用軸ばねにおいて、前記主軸１の外周面１ａ、前記弾性部３、及び前記外筒２の内周面２ａそれぞれの前記軸心Ｐに沿う方向での断面視形状が互いに同じ向きに揃えられたハ字状に形成されるとともに、
前記弾性部３が前記軸心Ｐに沿う方向においては前記主軸１に対してその小径側に寄せて配置され、かつ、前記外筒２が前記軸心Ｐに沿う方向においては前記弾性部３に対してその小径側に寄せて配置されることで成るすり鉢状凹部２１を有する円錐積層ゴム構造に構成されていることを特徴とするものである。
【００１６】
請求項５に係る発明は、主軸１とこれと互いに同一又はほぼ同一の軸心Ｐを有する外筒２との間に、複数のゴム層４と一以上の硬質隔壁５とを前記軸心Ｐと同心又はほぼ同心状態で径内外方向で交互に積層する積層ゴム構造の弾性部３が介装されて成る鉄道車両用軸ばねの製造方法において、
前記主軸１、前記一以上の硬質隔壁５、及び前記外筒２が装填された状態で流入される未加硫ゴムｇを成形する成形型Ｋの温度ｋを未加硫ゴムｇに配合される加硫促進剤の臨界温度ｒ以上に設定し、かつ、前記成形型Ｋへ未加硫ゴムｇを供給する注入ポットＴの温度ｔを前記臨界温度ｒ以下に設定した状態で、前記注入ポットＴから前記成形型Ｋへ未加硫ゴムｇを注入することを特徴とするものである。
【００１７】
請求項６に係る発明は、請求項５に記載の鉄道車両用軸ばねの製造方法において、前記注入ポットＴの温度ｔを、未加硫ゴムｇの流動性を阻害しない程度の温度以上に設定することを特徴とするものである。
【発明の効果】
【００１８】
請求項１の発明によれば、ゴム層に用いられるゴムが、これの型成形時における注入ポットの温度よりも高い臨界温度を有する加硫促進剤の配合されたものに設定されているから、注入ポットから成形型への未加硫状態のゴムの注入に多少時間を要したとしても、注入ポット内にて加硫され始める不都合は回避されるか或は殆ど生じないようになる。つまり、成形型に注入されてから加硫される温度に昇温されるようになるから、所定の形状に収まった後に加硫される正規の状態になり、ゴムが一部欠損するとか性状が部分的に変化するといったことが防止又はより抑制されるようになる。その結果、型成形時に未加硫ゴムが注入ポット内で加硫され始める不都合のおそれを極力回避し、成形型に充填されてから加硫が開始されるようにして、不良率が減少されるとともに製品としての品質の安定化も図れるように改善された鉄道車両用軸ばねを提供することができる。
【００１９】
請求項２のように、成形型の温度を臨界温度以上としておけば、注入されてから温度を臨界温度以上に上昇させる場合に比べて迅速に成形処理させることができ、生産性も改善することができる。また、請求項３のように、「注入ポットの温度よりも高い臨界温度を有する加硫促進剤」としてはスルフェンアミド系のものが好適である。
【００２０】
請求項４の発明によれば、いわゆる「コニカルストッパー」と呼ばれるせん断構造に圧縮構造が加えられた複合構造の鉄道車両用軸ばねの品質を改善することができる。
【００２１】
請求項５の発明によれば、注入ポットの温度≦加硫促進剤の温度≦成形型の温度、に設定した状態で未加硫ゴムの成形型への注入による成形及び成形型での加硫が行われるから、注入に要する時間内に注入ポット内に残っている未加硫ゴムが加硫され始める不都合がまず生じないようになる。従って、成形型に注入されてから加硫される温度に昇温されるようになるから、所定の形状に収まった後に加硫される正規の状態になり、ゴムが一部欠損するとか性状が部分的に変化するといったことが防止又はより抑制されるようになる。その結果、型成形時に未加硫ゴムが注入ポット内で加硫され始める不都合のおそれを極力回避し、成形型に充填されてから加硫が開始されるようにして、不良率が減少されるとともに製品としての品質の安定化も図れるように改善された鉄道車両用軸ばねの製造方法を提供することができる。
【００２２】
請求項６の発明によれば、注入ポットから成形型への未加硫ゴムの注入を円滑に行うことができ、ゴム層が部分的に性状が変化するといった流動性の悪さに起因する不都合が解消され、鉄道車両用軸ばねの品質がより改善される製造方法を提供することができる。
【図面の簡単な説明】
【００２３】
【図１】鉄道車両用軸ばねを示す断面図
【図２】図１の鉄道車両用軸ばねの平面図
【図３】鉄道車両用軸ばねの型成形開始直後の状態を示す断面図
【図４】鉄道車両用軸ばねの型成形時の未加硫ゴム注入完了状態を示す断面図
【発明を実施するための最良の形態】
【００２４】
以下に、本発明による鉄道車両用軸ばね及びその製造方法の実施の形態を、図面を参照しながら説明する。
【００２５】
〔実施例１〕
実施例１による鉄道車両用軸ばねＡは、先に述べた図１及び図２に示す従来品と同構造であり、主軸１とこれと互いに同一（又はほぼ同一）の軸心Ｐを有する外筒２との間に、三層（複数の一例）のゴム層４と二層（一以上の一例）の円筒状の金属環（硬質隔壁の一例）５とを軸心Ｐと同心（又はほぼ同心）状態で径内外方向で交互に積層する積層ゴム構造の弾性部３が介装されて構成されている。尚、弾性部３が積層ゴム構造を採る場合、金属環５の数はゴム層４の数から１減じた値になる。
【００２６】
図１、図２に示すように、主軸１の外周面（軸上部１Ａの外周面）１ａ、弾性部３、及び外筒２の内周面２ａそれぞれの軸心Ｐに沿う方向（図１では上下方向）での断面視形状が互いに同じ向きに揃えられたハ字状に形成されている。そして、弾性部３が軸心Ｐに沿う方向においては主軸１に対してその小径側に寄せて配置され、かつ、外筒２が軸心Ｐに沿う方向においては弾性部３に対してその小径側に寄せて配置されることで成るすり鉢状凹部２１を有する円錐積層ゴム構造の鉄道車両用軸ばねＡに構成されている。その他の説明は、従来品と同じであり、ここでのこれ以上の構造的説明は割愛する。
【００２７】
従来品との違いは、ゴム層４に用いられるゴム（未加硫ゴム）ｇが、これの型成形時における注入ポットＴの温度ｔよりも高い臨界温度ｒを有する加硫促進剤（以下、単に「促進剤」と略称する）の配合されたものに設定されている点である。具体的には、注入ポットＴの温度ｔは、「９０℃≦ｔ≦１３０℃」に設定され、成形型Ｋの温度ｋは、１４０℃≦ｋ≦１７０℃に設定されている。また、促進剤の一例としては、臨界温度が１３４℃のジベンゾチアジルジスルフィドや、臨界温度が１４１℃のＮ‐シクロヘキシル‐２‐ベンゾチアジルスルフェンアミドを使っている。
【００２８】
未加硫ゴムｇの成分及びその配合比率の例としては、素練りゴム（ＮＲ；Ｒｓｓ＃３）１００に対して、亜鉛華５、ステアリン酸１、ワックス１、老化防止剤２、カーボンブラック  （Ｎ５５０）５５、アロマ系オイル５、硫黄１．５、促進剤１．５である。そして、促進剤とその臨界温度の例としては、Ｎ‐シクロヘキシル‐２‐ベンゾチアジルスルフェンアミド（１４１℃）、Ｎ‐オキシジエチレン‐２‐ベンゾチアジルスルフェンアミド（１４５℃）、Ｎ‐ｔ‐ブチル‐２‐ベンゾチアジルスルフェンアミド（１４３℃）、ジベンゾチアジルジスルフィド（１３４℃）、メルカプトベンゾチアゾール（１２５℃）が挙げられる。
【００２９】
ゴム層４（未加硫ゴムｇ）のゴム材料としては、天然ゴム、ブタジエンゴム（ＢＲ）、スチレンブタジエンゴム（ＳＢＲ）やそれら二以上のものがブレンドされて成るものでも良い。ゴム材料として硫黄
【００３０】
ここで臨界温度について説明する。促進剤が促進効果（加硫促進効果）」を発揮するに必要な最低温度を臨界温度（Ｃｒｉｔｉｃａｒｕ  Ｔｅｍｐｅｒａｔｕｒｅ : ＣＴ）という。促進剤にそれぞれ特有の鋭敏な臨界温度があるわけではなく、どんな安全性の高い促進剤でも加硫温度以下の低温で、例えば７０℃に長時間放置すれば、多少の差はあるが加硫現象を示すようになる。即ち、臨界温度とは、それ以下では加硫せず、それ以上では加硫する、といった具合にはっきりとした温度というものではなく、いわば概念的な温度であるということができる。
【００３１】
例えば、ジフェニル・チオ尿素は弱促進剤（加硫作用の弱い促進剤）であるが低温で加硫が進行し、スコーチの傾向が強い。この例で分かるように、超促進剤（加硫作用の超強い促進剤）が低いというわけではないが、一般的に強促進剤（加硫作用の強い促進剤）ほどＣＴが低い。スルフェンアミド系のような遅滞性のものは準超促進剤（加硫作用の準超強い促進剤）が多いが、他の促進剤に比べると比較的にＣＴがはっきりしている傾向がある。
【００３２】
次に、鉄道車両用軸ばねＡの製造方法について説明する。本発明による鉄道車両用軸ばねＡは、基本的には図３，図４に示す従来の方法と同一の型成形によって作製される。違いは、従来では成形型Ｋも注入ポットＴもゴム層４の臨界温度ｒよりも高い温度に設定されていたのに対して、本発明による製造方法では、主軸１、内外の金属環５，５、及び外筒２が装填された状態で流入される未加硫ゴムｇを成形する成形型Ｋの温度ｋを未加硫ゴムｇに配合される促進剤の臨界温度ｒ以上に設定し、かつ、成形型Ｋへ未加硫ゴムｇを供給する注入ポットＴの温度ｔを前記臨界温度ｒ以下に設定した状態で、注入ポットＴから成形型Ｋへ未加硫ゴムｇを注入する点にある。
【００３３】
注入ポットＴの温度範囲について：未加硫ゴムｇを一定期間の間に放置しても、加硫が促進され難く、かつ、未加硫ゴムｇ自体の流動性を良くする効果を発生させるため、注入ポットＴの温度ｔは、９０℃≦ｔ≦１３０℃に、好ましくは、１００℃≦ｔ≦１２０℃に設定するのが望ましい。９０℃以下の場合、注入ポットＴから未加硫ゴムｇを注入する際に未加硫ゴムｇの流れ性が悪くなる。また、１３０℃以上の温度にした場合、放置時間が長くなることで、スコーチ（早期加硫）が起こり易くなり、型流れ性も悪くなり、製品物性に悪い影響を与える。つまり、「未加硫ゴムｇの流動性を阻害しない程度の温度」とは９０℃である。
【００３４】
成形型Ｋの温度範囲について：成形型Ｋの温度ｋは、通常未加硫ゴムｇが加硫でき得る範囲の温度で設定することができるが、一般的には、１４０℃≦ｋ≦１７０℃の温度が好ましい。何故なら、成形型Ｋの温度ｋが１４０℃以下では、適正な加硫時間が多くかかりコスト面で不利となり、１７０℃以上では天然ゴム系の場合、リバージョン（加硫戻り現象）を起こし物性低下を起こし易いからである。尚、促進剤の臨界温度ｒは、記載されているように臨界温度ｒより低くても長時間放置で加硫が徐々に進行するので、注入ポットＴに比較的長時間未加硫ゴムｇが保持されていても、その臨界温度ｒが高い場合には加硫の進行状態が遅くなる。
【００３５】
以上説明したように、鉄道車両用軸ばねＡのゴム層４に使用される未加硫ゴムｇに配合される加硫促進剤として、その臨界温度ｒが１２５℃〜１４５℃のものを用いるとともに、成形型Ｋの温度ｋを１４０℃〜１７０℃に、かつ、注入ポットＴの温度ｔを９０℃〜１３０℃に、好ましくは１００℃〜１２０℃にそれぞれ設定して型成形を行うという製造方法を採っている。従って、流動性の悪さや早期加硫のおそれなく未加硫ゴムｇを注入ポットＴから成形型Ｋに充填させることができて、成形型Ｋに注入されてから加硫される温度に昇温されるように、即ち、所定の形状に収まった後に加硫される正規の状態になり、ゴムが一部欠損するとか性状が部分的に変化するといったことが防止又はより抑制されるようになる。
【００３６】
その結果、型成形時に未加硫ゴムｇが注入ポットＴ内で加硫され始める不都合のおそれが極力回避され、成形型Ｋに充填されてから加硫が開始されるようにして、不良率が減少されるとともに製品としての品質の安定化も図れるように改善された鉄道車両用軸ばねＡを提供することができている。
【００３７】
〔補足説明〕
鉄道車両用軸ばねでは数リットルのゴムを要する比較的縦長で円錐形状を呈するゴム製品であり、一般的に安定的製法とされる大型ゴム金型製品のような圧縮成形加硫が採用できない。また、加硫時間が長く注入経路も長いのでインジェクションにも不適であることから、注入ポットを用いての多数の注入孔からゴムを一挙に各ゴム層用空間に注入させる方式、即ち、注入ポットと成形型（金型）とを用いた型成形方法（トランスファー成形）が採られている。そのためには注入ポット温度を高くしてゴム（未加硫ゴム）の流動性を良く（高く）しておくのであるが、従来では、それでも注入には数分を要するので未加硫ゴムの一部が不測の加硫開始が生じて安定的な性能が得られないとか、流動性が良いことから圧力があまり上がらず一部にゴムの欠損が生じたりする不都合があった。
【００３８】
また、予め金属環等に塗布されている接着剤が比較的高温で注入されてくるゴムの流動によって剥れ易い面もあった。さらに、内外３箇所の略円錐台状に分断されてそれぞれボリュームの異なるゴム層用空間を持ち、それらに均一にゴムを注入開始し、かつ、注入完了するようにしないと金属環が変形するおそれもある。そこで、注入孔の径や数（周方向の数や径方向の数）を適宜に変更設定する等の面倒な操作が行われていたが、前述の良過ぎる流動性による欠損や早期加硫の問題は依然として残り、製品不良を引き起こす要因となっていた。
【００３９】
そこで、本発明においては、促進剤の工夫並びに注入ポット温度設定の工夫により、促進剤による臨界温度よりも低く、かつ、未加硫ゴムの流動性を阻害しない程度の温度範囲（９０℃〜１３０℃）に注入ポット温度を設定したものである。これにより、注入ポットの温度を下げたことで、未加硫ゴムの成形型への注入は適正な温度及び適正な圧力でもって行えるようになり、従来の種々の問題が解決されて品質の安定する鉄道車両用軸ばねを提供することができている。
【符号の説明】
【００４０】
１          主軸
１ａ        外周面
２          外筒
２ａ        内周面
３          弾性部
４          ゴム層
５          硬質隔壁
２１        すり鉢状凹部
Ｋ          成形型
Ｐ          軸心
Ｔ          注入ポット
ｇ          ゴム（未加硫ゴム）
ｋ          成形型Ｋの温度
ｒ          臨界温度
ｔ          注入ポットの温度
【図１】
2011127627.tif 000003
【図２】
2011127627.tif 000004
【図３】
2011127627.tif 000005
【図４】
2011127627.tif 000006